Brevet FR2846324A1 — publié le 20040430

i PERLES D'UN COMPOS PH NOLIQUE ET LEUR PROCEDE D'OBTENTION. La présente invention a pour objet une nouvelle présentation d'un composé 5 phénolique sous forme solide. L'invention vise plus particulièrement les perles d'hydroquinone. L'invention se rapporte aussi à la préparation desdites perles. L'hydroquinone est un produit largement utilisé dans de nombreux domaines d'application en tant qu'inhibiteur de polymérisation ou anti-oxydant 10 dans les élastomères. Un autre domaine d'application est la photographie. Il s'ensuit que c'est un produit de grande consommation. L'hydroquinone est actuellement disponible sur le marché sous la forme d'une poudre cristallisée sous forme d'aiguilles. Les inconvénients qui en résultent sont la présence de fines qui entraînent des problèmes de poussièrage 15 lors du stockage et de la manipulation de ladite poudre. Or les poussières d'hydroquinone ne sont pas sans danger par rapport à l'environnement en raison de risques d'explosion et eu égard à l'Homme car cette substance est irritante pour les yeux, les voies respiratoires et peut également provoquer des irritations de la peau lorsqu'elle est mise à son contact. On a proposé selon JP-A-2002-302716, une technique de granulation de l'hydroquinone qui consiste à faire passer la poudre entre deux rouleaux permettant d'obtenir des tablettes puis de concasser ces tablettes de façon à obtenir des granulés. L'inconvénient de ce procédé est que des poussières peuvent subsister 25 dans le produit granulé, soit en raison du passage en franchise de cristaux au niveau des rouleaux de la compacteuse, soit par l'attrition des tablettes dans le concasseur. De plus, les granulés sont compacts et leur vitesse de dissolution est très faible par rapport à la poudre initiale. L'objectif de la présente invention est de fournir une nouvelle présentation 30 d'un composé phénolique notamment de l'hydroquinone permettant de pallier les inconvénients précités. Plus précisément, la présente invention a pour objet des perles d'un composé phénolique et plus particulièrement des perles d'hydroquinone. Lesdites perles ont pour caractéristique d'être poreuses mais néanmoins résistantes à l'attrition. Dans l'exposé de la présente invention, on entend par "perles", des particules solides à forte sphéricité. L'invention vise également le procédé de préparation desdites perles dont la caractéristique est de préparer à chaud, une solution aqueuse concentrée d'un composé phénolique, puis de fragmenter la solution en gouttelettes et de refroidir les gouttelettes obtenues dans un courant gazeux de telle sorte qu'elles se solidifient en perles qui sont ensuite récupérées puis séchées. Par "solution concentrée", on entend une solution ayant une concentration proche de la saturation, de préférence de 80 à 95 % en poids de la limite de solubilité, à la température du dispositif de fractionnement. Une variante préférée du procédé de l'invention consiste à préparer à chaud 10 une solution concentrée d'un composé phénolique, puis à faire passer la solution dans une buse de façon à former des gouttelettes, à solidifier ces dernières en les laissant tomber dans une tour à contrecourant d'un gaz froid, puis à récupérer les perles obtenues et à les sécher. Le procédé de l'invention est parfaitement bien adapté à la préparation de perles d'hydroquinone mais il convient également pour tout composé phénolique présentant les caractéristiques suivantes: - une solubilité à chaud importante par exemple, pour une température de référence de 90QC, une solubilité dans l'eau d'au moins 500 g/l, de 20 préférence au moins 1000 g/l; la borne supérieure ne présentant pas de caractère critique mais elle est généralement inférieure à 15000 g/l, - une différence de solubilité importante à chaud et à froid. c'est-à-dire entre la température au niveau du dispositif de fragmentation et la température du courant gazeux de refroidissement: la solubilité étant de préférence au 25 moins double entre ces deux températures de fonctionnement, de préférence au moins 3 à 5 fois. Comme exemples de composés phénoliques auxquels peut s'appliquer le procédé de l'invention, on peut mentionner ceux répondant à la formule (I) suivante: OH R1 (1) dans ladite formule (1), R1 représente un groupe hydroxyle, un groupe amino, un groupe alkyle ayant de 1 à 4 atomes de carbone, un groupe alkoxy ayant de 1 à 4 atomes de carbone. Cette liste de substituants R1 est donné à titre illustratif et sans caractère limitatif dans la mesure o le composé mis en oeuvre présente les caractéristiques physico-chimiques définies ci-dessus. Comme exemples spécifiques de composés de formule (1), on peut citer tout 5 particulièrement l'hydroquinone, la pyrocatéchine, la résorcine, le maminophénol. L'invention s'applique préférentiellement à l'hydroquinone. Le procédé de l'invention possède des caractéristiques qui lui sont propres et qui permettent ainsi d'obtenir le composé phénolique sous forme de perles. Les perles obtenues selon l'invention présentent des caractéristiques physico-chimiques précisées ci-après. Les définitions et les méthodes de détermination des caractéristiques données ci-après, sont précisées dans les exemples. Les perles du composé phénolique sont sous la forme de billes de couleur 15 blanche. Ces particules, essentiellement sous forme sphérique, ont un diamètre qui peut être choisi, grâce au procédé de l'invention, dans une large gamme. Ainsi, la taille des particules peut s'échelonner entre 100 pm et 3000 pm mais se situe, de préférence, entre 500 pm et 1500 pm. Précisons que la détermination des tailles se fait par passage sur des tamis métalliques. Généralement, la taille des particules exprimée par le diamètre médian (d5O) est compris entre 300 pm et 2 000 pm, de préférence entre 500 Pm et 1500 pm. On définit le diamètre médian comme étant tel que 50 % en poids des particules ont un diamètre supérieur ou inférieur au diamètre médian. La figure 1 représente une photographie prise au microscope optique qui 25 illustre la morphologie de type perle de l'hydroquinone obtenue selon l'invention. On observe une répartition granulométrique uniforme sur le produit obtenu. Les perles d'hydroquinone ont une densité qui peut être plus ou moins élevée. La densité apparente (non tassée) des perles est de préférence, d'au moins 0,3 et se situe encore plus préférentiellement entre 0,4 et 0, 5. Il y a lieu de 30 noter que les perles de l'invention présentent une densité moins élevée que celle de la poudre cristallisée. Toutefois, elles sont beaucoup moins compressibles car leur taux de compressibilité qui varie entre 5 et 10 % est de 3 à 4 fois inférieur à celui de la poudre cristallisée. Conformément au procédé de l'invention, on obtient des perles d'un 35 composé phénolique de l'invention qui sont exemptes de poussières et qui ont une forme physique qui leur confère une bonne résistance à l'attrition lors des opérations de transport et de stockage. La résistance à l'attrition est déterminée par un test réalisé à l'aide d'un tamiseur à courant d'air (type Alpine 200LS-N) équipé d'un tamis ayant une maille de 100 pm. La résistance à l'attrition est exprimée par le rapport entre la masse de perles restant sur le tamis et la masse initiale de perles. Les perles obtenues présentent une résistance à l'attrition variant entre 90 et 100 %, de préférence supérieure à 95 % et encore plus préférentiellement supérieur à 98 %. L'invention réside donc en des perles d'un composé phénolique, de préférence d'hydroquinone qui, bien qu'ayant une forme physique leur permettant 10 de résister à l'attrition, conservent une porosité interne importante et, de ce fait, une vitesse de dissolution rapide, lors de leur utilisation. Il est à noter que les perles présentent une porosité interne déterminée au porosimètre à mercure variant entre 0,5 et 0,75 cm3/g. Ainsi, on mentionne à titre illustratif, que la vitesse de solubilisation à 200C, 15 pour une concentration de 5 % en poids d'hydroquinone dans le méthacrylate de méthyle est presque divisée par deux dans le cas des perles par rapport à une poudre. Que l'hydroquinone soit sous forme de poudre ou sous forme de perles selon l'invention, sa vitesse de solubilisation à raison de 2 % dans l'acide acrylique est identique. La structure originale des produits de l'invention est obtenue grâce à un procédé de fabrication parfaitement adapté. Le procédé de l'invention de préparation de perles d'un composé phénolique consiste à préparer à chaud, une solution aqueuse concentrée d'un 25 composé phénolique, puis de fragmenter la solution en gouttelettes et refroidir les gouttelettes obtenues dans un courant gazeux de telle sorte qu'elles se solidifient en perles qui sont ensuite récupérées et séchées. Le procédé de l'invention convient tout à fait bien à la préparation de perles d'hydroquinone. Ledit procédé relève de la technique de prilling mais 30 contrairement à ce qui est habituellement mis en oeuvre, il ne consiste pas à faire fondre l'hydroquinone et à la fragmenter ensuite par passage dans une buse. En effet, la difficulté à laquelle était confronté l'Homme du Métier était que l'hydroquinone fond à haute température de 1720C et par ailleurs, l'hydroquinone a une tension de vapeur très élevée (supérieure à 25 mbar à cette température) 35 ce qui entraîne à la sortie de buse, une vaporisation phénoménale entraînant des problèmes de poussières et d'assainissement, rédhibitoires d'un point de vue industrielle. La demanderesse a trouvé qu'il était possible de préparer des perles d'un composé phénolique selon la technique de prilling en partant d'une solution aqueuse d'un composé phénolique. Conformément au procédé de l'invention, on parvient à obtenir des perles 5 d'un composé phénolique du fait que la solubilité dudit composé, notamment de l'hydroquinone décroît d'une manière importante dès que l'on abaisse la température. Plus précisément, dans la zone de température définie, le composé phénolique est soluble puis recristallise dès que l'on baisse la température de sa 10 solution aqueuse. Il importe dans une première étape de préparer une solution aqueuse d'un composé phénolique à une concentration telle qu'elle soit la plus proche de la saturation, à la température considérée. La température de la solution est choisie suffisamment élevée afin d'obtenir 15 une solubilité au moins égale à 500 g/I, et de préférence 1000 g/I. Elle est avantageusement choisie entre 800C et 980C, de préférence, entre 850C et 95C. Dans cette gamme de températures, on précise à titre indicatif, que la solubilité de l'hydroquinone dans l'eau varie entre 0,9 et 1,7 kg par kg d'eau. Dans une étape suivante, on transforme la solution d'un composé phénolique, en gouttelettes. Cette opération peut être réalisée au moyen de tout dispositif de fragmentation, par exemple, une turbine, une buse de pulvérisation, une buse plate à orifice(s) circulaire(s). Un mode de réalisation préférentielle de l'invention consiste à former les 25 gouttelettes par passage de la solution au travers d'un orifice et tout particulièrement par passage au travers d'une buse. L'opération suivante est d'assurer la solidification des gouttelettes en perles, par contact avec un gaz froid dont la température est choisie entre -300C et 300C, de préférence, entre -1 0C et 1 00C. Le gaz froid est un gaz quelconque dans la mesure o il est inerte vis-àvis du composé phénolique, de préférence l'hydroquinone. On choisit de préférence, l'azote ou l'air appauvri en oxygène (par exemple à 10 %). D'une manière préférentielle, on envoie le courant gazeux froid, à contrecourant du flux de matière. Le temps de séjour qui est la durée entre la formation de la gouttelette à la sortie de la buse et son arrivée dans le système de récupération se situe avantageusement, entre 1 et 10 secondes et plus préférentiellement entre 3 et 5 secondes. Une façon d'obtenir le temps de séjour désiré, est de laisser tomber les gouttelettes dans une tour à contre-courant d'un gaz froid tel que précité. En fin de réaction, on récupère les perles par tout moyen connu, par exemple, par gravité dans un bac de récupération ou selon la technique de lit fluide. Les perles obtenues se présentent sous la forme solide manipulable mais elles comprennent également de l'eau. Généralement, les perles de composé phénolique comprennent: - de 10 à 50 % en poids d'eau, - de 50 à 90 % en poids de composé phénolique. Dans le cas de Ihydroquinone, les perles comprennent préférentiellement de 25 à 50 % en poids d'eau, - de 50 à 75 % en poids d'hydroquinone. Conformément au procédé de l'invention, on peut procéder dans une étape 15 suivante au séchage des perles obtenues suite à l'opération de prilling. A cet effet, on soumet les perles à un courant gazeux, de préférence un courant d'air dont la température est comprise entre 20'C (température ambiante) et 90 C, de préférence entre 600C et 900C. Le séchage est avantageusement conduit selon la technique du lit fluide, la 20 température étant progressivement remontée dans la zone de température précitée. En fin d'opération, on obtient des perles ayant une teneur en eau généralement inférieure à 1 % en poids, comprise entre 0,1 et 1 %, de préférence inférieure à 0,6 %. En ce qui concerne l'appareillage utilisé pour mettre en oeuvre le procédé de l'invention, il est composé de deux ensembles: un premier ensemble de mise en forme des perles et un deuxième ensemble de récupération et de séchage des perles. Le premier ensemble comprend un bac de stockage du composé phénolique équipé de moyens permettant de chauffer la solution du composé phénolique notamment une double enveloppe dans laquelle circule un liquide à la température souhaitée, par exemple de l'eau et une enceinte qui est généralement, une tour comprenant dans sa partie supérieure, un dispositif de 35 fragmentation en gouttelettes, de préférence une buse et équipée dans sa partie inférieure d'une ou plusieurs arrivées d'un courant gazeux froid transformant ainsi le bas de la tour en une tour de refroidissement. La hauteur de la tour peut varier très largement par exemple, entre 3 et mètres, selon la taille de l'installation. Il est à noter que la borne limite supérieure ne présente aucun caractère critique. Le composé phénolique et l'eau sont introduites dans un réacteur équipé 5 d'un système permettant de réguler la température, par exemple, une double enveloppe, afin de maintenir ledit composé en solution aqueuse. La buse utilisée peut être une buse à un seul trou ou une buse multitrous avec un nombre de trous qui peut varier entre 1 et 3000 trous, et de préférence, entre 1 et 100 trous. On peut utiliser un système comprenant plusieurs buses, par exemple, 2 buses de préférence amovibles, en parallèle. Le diamètre des perforations de la buse est fonction de la taille des perles désirées. Il peut être de 50 à 2000 pm mais il est choisi, de préférence, entre pm et 600 pm. La taille de la perforation est toujours inférieure à la taille de la perle obtenue. Ainsi, on utilise une buse présentant des perforations d'environ 300 prm pour obtenir des perles présentant un diamètre médian de 500 pm. La buse utilisée peut être une buse statique mais il est possible de faire appel à une buse soumise à un système de vibration électrique de haute 20 fréquence, par exemple, de 100 à 10000 hertz. Ce dispositif permet d'obtenir des gouttelettes de taille parfaitement calibrée. La solution arrive dans la buse de préférence, par une surpression qui est assurée par un courant gazeux, de préférence, un courant d'azote. La surpression par rapport à la pression atmosphérique est de 5 à 500 %. La buse est maintenue à une température supérieure de 2 à 100C par rapport à la température de début de cristallisation de la solution aqueuse de composé phénolique. Au niveau de la buse, il est possible mais non indispensable d'établir un courant gazeux, de préférence un concourant d'azote avec le jet sortant de la 30 buse. Ce courant gazeux a, de préférence, une température comprise entre la température ambiante et 800C. La présence de ce co- courant gazeux permet d'obtenir une meilleure régularité de la dimension des perles et évite la coalescence des gouttes. Dans la partie supérieure de la tour, il peut y avoir sur la paroi interne de la 35 tour, présence de chicanes et de grilles permettant une distribution homogène du flux gazeux. Dans le bas de la tour, on introduit un courant de gaz froid, de préférence, d'azote ou d'air appauvri en oxygène. Ce courant gazeux froid assure la solidification des gouttelettes en perles. Il a de préférence une température comprise entre -30'C et 300C, de préférence, comprise entre -1 0 C et 1 00C. Le courant gazeux froid sort, de préférence, de la tour, en dessous de la buse, à une distance représentant environ un dixième de la hauteur totale de la zone de refroidissement. Le système de récupération des perles, en bas de la tour, ne présente pas de caractéristique critique. Il peut s'agir d'un bac de récupération ou bien d'un dispositif permettant d'assurer la fluidisation du lit de particules. Il est constitué par un bac, de préférence cylindrique, comportant dans sa partie inférieure, une 10 grille au travers de laquelle est envoyé un courant gazeux, de préférence, d'azote ou d'air appauvri en oxygène. Le débit gazeux, qui dépend de la taille des particules, doit être tel qu'il maintient les particules en suspension. On précise, à titre d'exemple, qu'il est de 5 à 30 m3/h pour un diamètre de lit fluide de 80 mm. Le dispositif de fluidisation dispose d'une sortie permettant l'évacuation des 15 perles vers tout dispositif de séchage convenant pour effectuer cette opération, notamment un lit fluide ou une étuve. Un mode de réalisation pratique de l'invention est illustré par le dessin annexé sous forme de figure 2. La figure 2 est une vue latérale schématique d'un appareil adapté à la mise 20 en oeuvre de l'invention. L'appareil utilisé est constitué de deux parties: la partie supérieure ou tour de prilling (A) et la partie inférieure qui schématise un dispositif de fluidisation (B). La solution d'un composé phénolique est introduite dans un bac de stockage à double enveloppe réacteur (1) puis est acheminée vers la buse (2). 25 Pour cela, de l'azote (3) est admis en surpression dans le bac (1) . La tour d'une hauteur de 8 mètres, comprend dans sa partie supérieure une buse (2) éventuellement solidaire d'un vibrateur (4) et est équipée dans sa partie inférieure d'une arrivée d'un courant d'air froid appauvri en oxygène (5). L'air de refroidissement introduit en (5) ressort de la tour au point (6) en 30 dessous de la buse (2). Dans la partie supérieure de la tour, des chicanes (7) ainsi qu'une grille (8) de forme annulaire assurent une distribution homogène du flux gazeux dans la tour. Selon une variante non mise en oeuvre dans l'exemple de réalisation, il est possible d'envoyer un flux d'azote (9) chaud ayant une température comprise 35 entre 200C et 80'C, de préférence entre 600C et 800C, distribué à co-courant autour de la buse (2). Dans la partie inférieure de la tour, une grille de forme tronconique (10) permet de collecter les perles solidifiées dans un dispositif de fluidisation comprenant une arrivée d'air froid en (1 1) et une sortie (12) permettant l'évacuation en continu des perles obtenues vers un dispositif de séchage de type lit fluide non représenté sur la figure. On donne ci-après, un exemple de réalisation pratique de l'invention, donné à titre illustratif et sans caractère limitatif. Avant de détailler les exemples, on précise les méthodes utilisées pour la détermination des différentes caractéristiques des produits obtenus. - le diamètre médian: Il est déterminé par passage de la poudre sur tamis. - la densité apparente tassée et non tassée: On la mesure sur un appareil illustré par la figure 3. On commence par peser l'éprouvette vide (2). On introduit dans l'éprouvette (2) la poudre à mesurer à l'aide de l'entonnoir 15 (1), de manière à ce que le haut du lit de poudre vienne au ras du haut de l'éprouvette jaugée à 250 cm3 (niveau A). On détermine la masse de la poudre par pesée de l'éprouvette pleine. On assujettit l'éprouvette sur le support (3) par l'intermédiaire de pinces (4). On met à zéro le compteur (8) qui totalise le nombre de coups imposés au 20 fond de l'éprouvette. L'éprouvette est soumise à des chocs verticaux appliqués à sa base par l'intermédiaire d'un marteau (5) actionné par un moteur (6) via une came (7). On arrête l'opération lorsque le volume obtenu est constant (niveau B). On enregistre l'évolution du volume apparent lu sur les graduations de 25 l'éprouvette en fonction du nombre de coups appliqués à l'aide d'un marteau. On obtient une courbe expérimentale de tassement. Volume apparent = f (nombre de coups) que l'on transforme en une courbe densité apparente = f (nombre de coups). On détermine, avant et après tassement, la densité apparente selon la 30 relation: masse de la poudre introduite (g) densité apparente = volume apparent (cm3) On définit le taux de compressibilité selon la relation: 35 densité tassée - densité non tassée taux de compressibilité = densité tassée - la résistance à l'attrition: La résistance à l'attrition est déterminée par un test réalisé à l'aide d'un tamiseur à courant d'air (type Alpine 200LS-N) équipé d'un tamis ayant une maille de 100 Pm. Cette maille est choisie car il est communément admis par l'Homme du Métier que ce sont les particules ayant un diamètre inférieur à 100 pm qui sont susceptibles de générer des poussières lors de la manipulation d'une poudre. Sous l'action du courant d'air traversant le tamis, les perles sont régulièrement projetées contre le couvercle du tamiseur et soumises à des 10 frictions sur la toile métallique du tamis. Ces mouvements simulent parfaitement les chocs et les contraintes mécaniques que sont susceptibles de subir les perles durant leur transport et leur stockage. Le test consiste à placer 40 g de perles sur le tamis de 100 pm puis à faire 15 fonctionner le tamiseur sous une dépression de 3200 Pa pendant 5 min. Par pesée de la quantité de perles restant sur le tamis à l'issue du test, on en déduit la quantité de particules de taille inférieure à 100 Pm qui ont été générées au cours du test. La résistance à l'attrition est exprimée par le rapport entre la masse de 20 perles restant sur le tamis et la masse initiale de perles. - la porosité interne: La porosité interne des perles est mesurée au porosimètre à mercure selon la norme ASTM Standards on catalysts D 4284-92. Exemple: 1. On illustre dans cet exemple, la préparation de perles d'hydroquinone. Elles sont préparées dans un appareillage tel que schématisé par la figure 2. La buse, non soumise a des vibrations, comporte un trou de 0,5 mm de 30 diamètre et un rapport L/D de 3; L représentant la longueur de l'orifice et D le diamètre de l'orifice. On part de 1500 g d'une poudre d'hydroquinone cristallisée et de 1228 g d'eau, de préférence déminéralisée. On introduit la poudre d'hydroquinone et l'eau dans le réacteur (1). On dissout l'hydroquinone dans le réacteur (1) par chauffage à l'aide d'eau chaude circulant dans la double enveloppe. La température du produit est de 940C en (1) et la température en (2), en sortie de buse est de 92,50C La surpression de l'azote en (3) est voisine de 0,1 Bar. Le débit de solution aqueuse à la sortie de la buse en (2) est de 1,8 kg/h. On introduit en (5) de l'air de refroidissement à une température de 0 C et à un débit de 850 m3/h, soit une vitesse dans la tour de 0,6 m/s. L'air ressort en (6) à une température de 3,5 C. Les perles obtenues sont collectées en (10). La composition des perles en bas de tour est de 68 % en poids d'hydroquinone et de 32 % en poids d'eau. Les perles collectées en (10) sont récupérées dans un lit fluide (11). La température de l'air de fluidisation en (11) est de 20 C. Les perles sont évacuées en (12) pour être ensuite séchées en lit fluide avec de l'air ayant une température comprise entre 60 et 90 C. La composition des perles obtenues après séchage est de 99,64 % en poids d'hydroquinone et de 0,36 % en poids d'eau. 2. Les caractéristiques des perles obtenues sont les suivantes: 15 - un diamètre médian (d50) de 1350 pm, - une densité apparente non tassée de 0, 436, - une densité apparente tassée de 0,462, - une résistance à l'attrition de 99,5%. - un taux de compressibilité de 5,6 % (à comparer avec celui de 20 I'hydroquinone cristallisée qui est de 20,4 %), - une porosité interne de 0,54 cm3/g, - un temps de solubilisation de: min dans l'acide acrylique à 20 C (idem pour l'hydroquinone cristallisée), 25. et de 1 min 45 s dans le méthacrylate de méthyle à 20 C (3 min pour l'hydroquinone cristallisée). 15 20 REVENDICATIONS 1- Perles d'un composé phénolique présentant une solubilité à chaud importante d'au moins 500 g/I, (pour une température de référence de 90 C) et une différence de solubilité importante à chaud e t à froid c'est-àdire entre la température au niveau du dispositif de fragmentation et la température du courant gazeux de refroidissement: la solubilité étant de préférence au moins double entre ces deux températures de fonctionnement; lesdites perles ayant une résistance à l'attrition variant entre 90 et 100 % et une porosité interne déterminée au porosimètre à mercure variant entre 0,5 et 0,75 cm3/g. 2- Perles selon la revendication 1 caractérisées par le fait que le composé phénolique présente: 4 - une solubilité à chaud importante d'au moins 1000 g/I (pour une température de référence de 90 C), - une différence de solubilité importante à chaud et à froid. c'est-à-dire entre la température au niveau du dispositif de fragmentation et la température du courant gazeux de refroidissement: la solubilité étant au moins 3 à 5 fois supérieure entre ces deux températures de fonctionnement. 3- Perles selon l'une des revendications 1 et 2 caractérisé par le fait que le composé phénolique répond à la formule (I) suivante: OH 1 (1) dans ladite formule (I), Ri représente un groupe 25 groupe alkyle ayant de 1 à 4 atomes de carbone, atomes de carbone. 4- Perles selon l'une des revendications 1 à composé phénolique est l'hydroquinone. 30 - Perles selon l'une des revendications 1 à 4 ont une taille s'échelonnant entre 100 pm et préférence, entre 500 pm et 1500 pm. hydroxyle, un groupe amino, un un groupe alkoxy ayant de 1 à 4 3 caractérisé par le fait que le caractérisées par le fait qu'elles 3000 pm mais se situant, de 6 - Perles selon l'une des revendications 1 à 5 caractérisées par le fait qu'elles ont une taille exprimée par le diamètre médian (d5o) variant de 300 pm à 2000 pm, et de préférence entre 500 pm et 1500 pm. 7 - Perles selon la revendication 4 caractérisées par le fait qu'elles ont une densité apparente (non tassée) d'au moins 0,3 et plus préférentiellement entre 0,4 et 0,5. 8 - Perles selon la revendication 4 caractérisées par le fait qu'elles ont un taux 10 de compressibilité de 5 à 10 %. 9 - Perles selon la revendication 4 caractérisées par le fait qu'elles présentent une résistance à l'attrition supérieure à 95 %. 10 - Perles selon la revendication 4 caractérisées par le fait qu'elles présentent une résistance à l'attrition supérieure à 98 %. 11 - Perles selon la revendication 4 caractérisées par le fait qu'elles présentent une bonne solubilité dans les polymères. 12 - Procédé de préparation des perles décrites dans l'une des revendications 1 à 11 caractérisé par le fait qu'il consiste à préparer à chaud, une solution aqueuse concentrée d'un composé phénolique, puis de fragmenter la solution en gouttelettes et de refroidir les gouttelettes obtenues dans un courant gazeux de 25 telle sorte qu'elles se solidifient en perles qui sont ensuite récupérées puis séchées. 13 - Procédé selon la revendication 12 caractérisé par le fait qu'il consiste à faire passer la solution d'un composé phénolique dans une buse de façon à former 30 des gouttelettes, à solidifier ces dernières en les laissant tomber dans une tour à contre-courant d'un gaz froid puis à récupérer les perles obtenues. 14 - Procédé selon l'une des revendications 12 et 13 caractérisé par le fait que l'on prépare une solution aqueuse d'un composé phénolique à une concentration 35 telle qu'elle soit la plus proche de la saturation, à la température considérée et de préférence choisie au moins égale à 500 g/l, et encore plus préférentiellement au moins égale à 1000 g/l. - Procédé selon la revendication 14 caractérisé par le fait que la température est choisie entre 800C et 980C, de préférence, entre 850C et 950C. 16 - Procédé selon la revendication 13 caractérisé par le fait que la buse utilisée 5 est une buse à un seul trou ou une buse multi-trous avec un nombre de trous variant entre 1 et 3000 trous, de préférence entre 1 et 100 trous. 17 - Procédé selon la revendication 13 caractérisé par le fait que la buse utilisée comporte des perforations dont le diamètre varie entre 50 à 2000 pm et se situe, 10 de préférence, entre 200 et 600 pm. 18 - Procédé selon l'une des revendications 16 et 17 caractérisé par le fait que la buse utilisée est une buse statique mais de préférence une buse soumise à un système de vibration électrique de haute fréquence, de préférence, de 100 à 15 10000 hertz. 19 - Procédé selon l'une des revendications 12 à 18 caractérisé par le fait que les gouttelettes sont mises en contact avec un gaz froid, de préférence d'azote ou d'air appauvri en oxygène dont la température est choisie entre -30QC et 300C, de 20 préférence, entre -10 C et 100C. - Procédé selon l'une des revendications 13 à 19 caractérisé par le fait que le temps de séjour de la gouttelette à la sortie de la buse et son arrivée dans le système de récupération se situe de préférence, entre 1 et 10 secondes et plus 25 préférentiellement entre 3 et 5 secondes. 21 - Procédé selon l'une des revendications 12 à 20 caractérisé par le fait que l'on récupère les perles de préférence selon la technique de lit fluide. 22 - Procédé selon l'une des revendications 12 à 21 caractérisé par le fait que la composition des perles de composé phénolique au bas de la tour de prilling est: - de 10 à 50 %, en poids d'eau, - de 50 à 90 %, en poids de composé phénolique. 23 - Procédé selon l'une des revendications 12 à 21 caractérisé par le fait que la composition des perles d'hydroquinone au bas de la tour de prilling est: de 25 à 50 % en poids d'eau, - de 50 à 75 % en poids d'hydroquinone. 24 - Procédé selon l'une des revendications 12 à 23 caractérisé par le fait que l'on soumet les perles à un courant gazeux, de préférence un courant d'air dont la température est comprise entre 200C et 900C, de préférence entre 60'C et 90 C. - Procédé selon la revendication 24 caractérisé par le fait que le séchage est conduit selon la technique du lit fluide. 26 - Procédé selon l'une des revendications 24 et 25 que la composition des 10 perles de composé phénolique après séchage est: - de 0,1 à 1 % en poids d'eau, - de 99 à 99,9 % en poids de composé phénolique.